ИНКАПСУЛИРОВАННЫЙ АКТИВАТОР И ЕГО ПРИМЕНЕНИЕ ДЛЯ ЗАПУСКА ГЕЛЕОБРАЗУЮЩЕЙ СИСТЕМЫ ФИЗИЧЕСКИМИ СРЕДСТВАМИ

1. Способ инкапсулирования ускорителя полимеризации водорастворимых или вододиспергируемых мономеров, где указанный способ включает стадии:
a) получения обратной эмульсии, содержащей, в масляной фазе, водный раствор или дисперсию (обозначенную как W1), содержащую указанный активатор полимеризации, где масляная фаза является (или, по крайней мере, включает) термоотверждаемой смесью изоцианата и гидроксилированного полиалкилдиена или многоатомного спирта,
b) выливания обратной эмульсии со стадии а) в водную фазу (обозначенную как W2) для получения многофазной эмульсии вода/масло/вода, содержащей капли активаторов в качестве внутренней водной фазы, и затем
c) нагревания многофазной эмульсии, полученной на стадии b), при температуре от 50 до 95°С для отверждения полиизоцианата в полиуретане и получения капель активатора, заключенного в оболочки из полиуретана, диспергированных в воде.
2. Способ по п.1, где на стадии а) растворитель или пластификатор добавляют в масляную фазу.
3. Способ по п.1, где растворителем или пластификатором является диизобутиловый эфир сукцината, глутарата или адипата.
4. Способ по любому из пп. 1-3, где на стадии а) неионное поверхностно-активное вещество добавляют в воду, в которой указанный активатор диспергирован или растворен.
1
8
5. Способ по п.4, где указанным неионным поверхностно-активным веществом является ди-C-C алкиловый эфир насыщенной или ненасыщенной жирной кислоты, имеющей от 12 до 22 атомов углерода.
6. Способ по любому из пп. 1-3 и 5, где водная фаза на стадии b) содержит минеральную соль, такую как NaCl, и ксантановую камедь.
7. Способ по любому из пп. 1-3 и 5, где ускорителем полимеризации является алкиламин, полиалкиленамин или полиалкиленимин, предпочтительно содержащий третичные аминогруппы, алкильная или алкиленовая часть которых содержит 2-4 атома водорода.
8. Способ по любому из пп. 1-3 и 5, где гидроксилированным полиалкилдиеном или многоатомным спиртом является гидроксилированный полибутадиен.
9. Способ по любому из пп. 1-3 и 5, где альфа-, омегаалкилдиизоцианатом является альфа-, омегагексилдиизоцианат в форме тримера.
10. Способ по п.9, где ускорителем полимеризации является полиэтиленимин (ПЭИ).
11. Способ по любому из пп. 1-3, 5 и 10, где инициаторами полимеризации являются водорастворимые персоли и/или перекиси.
12. Водная гелирующая система, содержащая:
i) водорастворимые или диспергируемые мономеры, содержащие акрилированный или метакрилированный полиоксиэтиленовый и/или полиоксипропиленовый мономеры,
ii) инициатор полимеризации, диспергированный в указанном мономере i), и
iii) инкапсулированный ускоритель полимеризации, полученный способом в соответствии с любым из пп.1-9.
13. Водная гелирующая система по п.12, где инициаторы полимеризации инкапсулированы с ускорителем.
14. Гелирующая система по п.12 или 13, где водорастворимые или вододиспергируемые акрилированные или метакрилированные полиоксиэтиленовые и/или полиоксипропиленовые мономеры соответствуют общей формуле:
<mrow><mi>C</mi><msub><mi>H</mi><mn>2</mn></msub><mo>=</mo><mi>C</mi><msup><mi>R</mi><mn>1</mn></msup><mo>−</mo><mi>C</mi><mi>O</mi><mo>−</mo><msub><mrow><mo stretchy="false">(</mo><mi>O</mi><mo>−</mo><mi>C</mi><msub><mi>H</mi><mn>2</mn></msub><mo>−</mo><mi>C</mi><mi>H</mi><msup><mi>R</mi><mn>2</mn></msup><mo stretchy="false">)</mo></mrow><mi>n</mi></msub><mo>−</mo><mi>O</mi><msup><mi>R</mi><mn>3</mn></msup><mi></mi><mi></mi><mi></mi><mi></mi><mi></mi><mo stretchy="false">(</mo><mi>I</mi><mo stretchy="false">)</mo></mrow>
,
где:
1
R является атомом водорода или метильным радикалом,
2
R является атомом водорода или метильным радикалом, и
3
1
2
R является атомом водорода, метильным радикалом или CH=CR-СО-группой,
n является целым или дробным числом от 3 до 25.
15. Гелирующая система по п.14, где водорастворимые или вододиспергируемые акрилированные или метакрилированные полиоксиэтиленовые и/или полиоксипропиленовые мономеры являются смесью модифицированного метакрилатом полиэтиленоксида формул:
,
где n равно числу от 15 до 25, включая предельные значения, и/или
,
где n равно числу от 10 до 20, включая предельные значения.
16. Гелирующая система по п.14, где водорастворимые или вододиспергируемые мономеры, применяемые в композиции в соответствии с данным изобретением, являются смесью, содержащей, по крайней мере, два различных вида мономеров, полученных взаимодействием смеси двух соединений (А1) и (А2), имеющих следующие формулы:
<mrow><mi>H</mi><mi>O</mi><mo>−</mo><msub><mrow><mo stretchy="false">(</mo><mi>O</mi><mo>−</mo><mi>C</mi><msub><mi>H</mi><mn>2</mn></msub><mo>−</mo><mi>C</mi><mi>H</mi><msup><mi>R</mi><mn>2</mn></msup><mo stretchy="false">)</mo></mrow><mi>n</mi></msub><mo>−</mo><mi>O</mi><mi>M</mi><mi>e</mi><mi></mi><mi></mi><mi></mi><mi></mi><mi></mi><mi></mi><mi></mi><mi></mi><mi></mi><mo stretchy="false">(</mo><mi>A</mi><mn>1</mn><mo stretchy="false">)</mo></mrow>
<mrow><mi>H</mi><mi>O</mi><mo>−</mo><msub><mrow><mo stretchy="false">(</mo><mi>O</mi><mo>−</mo><mi>C</mi><msub><mi>H</mi><mn>2</mn></msub><mo>−</mo><mi>C</mi><mi>H</mi><msup><mi>R</mi><mn>2</mn></msup><mo stretchy="false">)</mo></mrow><mi>n</mi></msub><mo>−</mo><mi>O</mi><mi>H</mi><mi></mi><mi></mi><mi></mi><mi></mi><mi></mi><mi></mi><mi></mi><mi></mi><mi></mi><mi></mi><mo stretchy="false">(</mo><mi>A</mi><mn>2</mn><mo stretchy="false">)</mo></mrow>
,
2
где R такой, как определен в п.14,
2
2
1
1
с (мет)акриловой кислотой, хлоридом или ангидридом, обычно, (мет) акриловым ангидридом формулы (CH=CR-C)O, где R такой, как определен в п.14,
предпочтительно, с молярным отношением (А2)/(А1) от 10:90 до 50:50.
17. Способ герметизации подземных сред и укрепления почв или герметизации подземных структур, включая туннели метрополитена, канализационные сети, подземные автомобильные парковки, отстойные резервуары, плавательные бассейны, шахтные стволы и плотины, включающий стадии:
е1) впрыска в указанные окружающие почвы или структуры водной гелирующей системы, такой, как определена в любом из пп.1-16, включающей ускоритель полимеризации, инкапсулированный в полиуретановые капсулы и мономеры, и
е2) запуска полимеризации полимера физическими средствами, например, такими как высокий сдвиг, высокое давление, температура, дробление, резание, при которых инкапсулированный ускоритель полимеризации высвобождается из полиуретановых капсул.